(57)【特許請求の範囲】
【請求項１】
常温で固体状のホットメルト型インクを加熱溶融して飛翔された溶融インクを受容して記録するホットメルト型インクジェット記録用紙において、該記録用紙は、無機微細粉末含有熱可塑性樹脂からなる延伸フィルムであって、該延伸フィルムの空孔率が５〜５０％、肉厚２０〜７００μｍの延伸フィルムを支持体（Ｉ）とし、この支持体（Ｉ）の表面に下記の組成のプライマー塗工層（ＩＩ）を介して下記の組成のホットメルト型インクの受容層（ＩＩＩ）が設けられた構造のホットメルト型インクジェット記録用紙。
プライマー塗工層（ＩＩ）は、
（ａ）  下記の単量体（ｉ）、（ｉｉ）および（ｉｉｉ）を共重合して得た重合体の三級窒素原子をカチオン化剤で四級化した両性化物である、四級窒素含有アクリル系樹脂：
１００重量部に、
【化１】
0003943173.tif 000011
（ｉｉｉ）他の疎水性ビニル単量体                                ０〜８０重量％
〔ただし、各式中、Ｒ1 はＨまたはＣＨ3 、Ｒ2 は炭素数１〜１８のアルキル基、Ｒ3 およびＲ4 はそれぞれＨまたは炭素数１〜２のアルキル基、Ａは炭素数２〜６のアルキレン基である。〕
（ｂ）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                                                      ２０〜３００重量部、
（ｃ）  ポリアミンポリアミドのエピクロルヒドリン付加物：  ２０〜３００重量部、
の割合で配合された組成物の水溶液を塗布し、乾燥して得られたものである。
ホットメルト型インクの受容層（ＩＩＩ）は、ピグメントを４０〜９２重量％、樹脂バインダーを８〜６０重量％含有するものであり、ピグメントは、該ピグメント中の吸油量（ＪＩＳ  Ｋ−５１０１）が６０〜１００ｍｌ／１００ｇであるものが３０〜６０重量％、吸油量が１５〜６０ｍｌ／１００ｇのピグメントが７０〜４０重量％を占める混合物を用いた層である。
【請求項２】
支持体（Ｉ）が、無機微細粉末を５〜４０重量％含有するポリプロピレンの二軸延伸フィルムを基材層とし、その基材層の表裏面に無機微細粉末を８〜６５重量％含有するポリプロピレンの一軸延伸フィルムを表裏層とする積層延伸フィルムであって、該積層延伸フィルムの表裏層のＪＩＳ  Ｐ−８１１９によるベック平滑度が１００〜２，０００秒であることを特徴とする、請求項１記載のホットメルト型インクジェット記録用紙。
【請求項３】
支持体（Ｉ）の裏面層側にもプライマー塗工層（ＩＩ）が設けられてなる、請求項１記載のホットメルト型インクジェット記録用紙。
【発明の詳細な説明】
【０００１】
【発明の属する技術分野】
本発明は、グラフィックや文字の滲みがなく、かつ、印刷インクの記録用紙への密着力に優れたホットメルト型インクジェット記録用紙に関する。
【０００２】
【従来の技術】
従来よりインクジェット記録用紙インク組成物としては、水溶性液体インク組成物が広く使われている。しかしながら、インクの乾燥が遅いことと、印字が滲みやすい欠点がある。
かかる欠点を改良する目的で室温で固体のワックス等を素材としたホットメルト型インク組成物を用いて、加熱により液化し、何らかのエネルギーを加えて用紙上に向けて噴射させ、用紙上で冷却固化し記録ドットを形成するホットメルト型インクジェット記録用紙が提案されている（米国特許第４，７５１，５２８明細書、米国特許第４，７５８，３９６明細書、米国特許第４，９３１，０９５明細書、特開平３−５０１４７０号、同５−２０２３２７号、同５−３１１１０１号、同７−１３３４５１号、同７−７０４９０号、同８−３４９３号、同８−３４９５号、同８−３４９９号、同８−６７８４１号、同８−６７８４２号、特公表７−５０３４９８号の各公報等）。
【０００３】
このホットメルト型（ソリッド）インクジェット記録方式の特徴は、普通紙、再生紙、和紙、ＯＨＰ（オーバーヘッドプロジェクト）用フィルム、コート紙、段ボール、トレース紙等の用紙を選ばずに高濃度のカラープリントができること、印刷品質がレーザープリンタ並にできること、印刷された用紙が水にぬれてもインクが滲み出ないこと、レザープリンタ方式よりもポスターやＣＡＤの大画面印刷、大図面印刷ができるという利点を有している。
その反面、印刷（印字）された面を強くこすると印刷が剥がれたり、印刷物を折り畳むと折り畳んだ部分の印刷が剥れることが指摘されている。
【０００４】
【発明が解決しようとする課題】
本発明は、ソリッドインクの密着性に優れ、かつ、屋外ポスター、お風呂場内に貼付されたポスター、指示書、土木建築の現場において使用されるＣＡＤ図面において要求される耐水性をも備えた、給排紙性の良好なホットメルト型（ソリッド）インクジェット記録用紙の提供を目的とする。
【０００５】
【課題を解決するための手段】
本発明は、常温で固体状のホットメルト型インクを加熱溶融して飛翔された溶融インクを受容して記録するホットメルト型インクジェット記録用紙において、該記録用紙は、無機微細粉末含有熱可塑性樹脂からなる延伸フィルムであって、該延伸フィルムの空孔率が５〜５０％、肉厚２０〜７００μｍの延伸フィルムを支持体（Ｉ）とし、この支持体（Ｉ）の表面に下記の組成のプライマー塗工層（ＩＩ）を介して下記の組成のホットメルト型インクの受容層（ＩＩＩ）が設けられた構造のホットメルト型インクジェット記録用紙、を提供するものである。
【０００６】
プライマー塗工層（ＩＩ）が
（ａ）  下記の単量体（ｉ）、（ｉｉ）および（ｉｉｉ）を共重合して得た重合体の三級窒素原子をカチオン化剤で四級化した両性化物である、四級窒素含有アクリル系樹脂：                                        １００重量部に、
【化２】
0003943173.tif 000002
（ｉｉｉ）  他の疎水性ビニル単量体                ０〜８０重量％
〔ただし、各式中、Ｒ1 はＨまたはＣＨ3 、Ｒ2 は炭素数１〜１８のアルキル基、Ｒ3 およびＲ4 はそれぞれＨまたは炭素数１〜２のアルキル基、Ａは炭素数２〜６のアルキレン基である。〕
【０００７】
（ｂ）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                                                      ２０〜３００重量部、
（ｃ）  ポリアミンポリアミドのエピクロルヒドリン付加物：  ２０〜３００重量部、
の割合で配合された組成物の水溶液を塗布し、乾燥して得られたものである。
ホットメルト型インクの受容層（ＩＩＩ）は、ピグメントを４０〜９２重量％、樹脂バインダーを８〜６０重量％含有するものであり、ピグメントは、該ピグメント中の吸油量（ＪＩＳ  Ｋ−５１０１）が６０〜１００ｍｌ／１００ｇであるものが３０〜６０重量％、吸油量が１５〜６０ｍｌ／１００ｇのピグメントが７０〜４０重量％を占める混合物を用いた層である。
【０００８】
【作用】
記録用紙のプライマー層（ＩＩ）の存在により、受容されたソリッドインクは剥れ難い。特に、記録用紙の支持体の表面層が無機微細粉末を含有しているものであるときは、表面層より突出している無機微細粉末が投錨効果を示し、併せて該表面層に延伸により形成された微細な亀裂にプライマーが入り込み、これ又、投錨効果によりよりソリッドインクの密着性が強固となる。
【０００９】
更に、延伸フィルムよりなる支持体は、微細なボイド（空孔）を有するので、５０〜１５０℃に加熱されたホットメルト型インクが記録用紙に付着しても、このボイドが断熱性を有するので支持体が熱収縮することなく、記録用紙に熱収縮による皺が発生することがない。
【００１０】
【発明の実施の形態】
以下に本発明のホットメルト型インクジェット記録用紙について、更に詳細に説明する。
支持体：
プライマー塗工層（ＩＩ）が設けられる支持体（Ｉ）は、無機微細粉末含有熱可塑性樹脂の延伸フィルムであって、フィルム内部に次式で示される空孔率が５〜５０％、好ましくは１０〜４０％となるような微細なボイドを多数有する微多孔性フィルムである。
【式１】
0003943173.tif 000003
【００１１】
かかる微多孔性の延伸フィルムとしては、例えば、次の▲１▼〜▲５▼のものが挙げられる。
▲１▼  無機又は有機充填剤を８〜６５重量％の割合で含有する微多孔を有する熱可塑性樹脂の二軸延伸フィルム（特公昭５４−３１０３２号公報、米国特許第３７７５５２１号明細書、米国特許第４１９１７１９号明細書、米国特許第４３７７６１６号明細書、米国特許第４５６０６１４号明細書等）。
【００１２】
▲２▼  二軸延伸熱可塑性樹脂フィルムを基材層とし、無機微細粉末を８〜６５重量％含有する熱可塑性樹脂の一軸延伸フィルムを紙状層とする合成紙（特公昭４６−４０７９４号公報、特開昭５７−１４９３６３号公報、同５７−１８１８２９号公報等）。
【００１３】
この合成紙は、２層構造であっても、基材層の表裏面に一軸延伸フィルムの紙状層が存在する３層構造（特公昭４６−４０７９４号公報）であっても、紙状層と基材層間に他の樹脂フィルム層が存在する３層〜７層の合成紙（特公昭５０−２９７３８号公報、特開昭５７−１４９３６３号公報、同５６−１２６１５５号公報、同５７−１８１８２９号公報）であっても、裏面がプロピレン・エチレン共重合体、エチレン・（メタ）アクリル酸共重合体の金属塩（Ｎａ、Ｌｉ、Ｚｎ、Ｋ）、塩素化ポリエチレン等の基材層樹脂よりも低融点の樹脂よりなるヒートシール層を有する３層以上の合成紙であってもよい（特公平３−１３９７３号明細書）。
【００１４】
３層構造の合成紙の製造方法は、例えば、無機微細粉末を０〜５０重量％含有する熱可塑性樹脂フィルムを、該樹脂の融点より低い温度で一方向に延伸して得られる一軸方向に配向したフィルムの両面に、無機微細粉末を８〜６５重量％含有する熱可塑性樹脂の溶融フィルムを積層し、次いで前記方向と直角の方向にこの積層フィルムを延伸することにより得られる紙状層が一軸方向に配向し、微細な空隙を多数有するフィルムであり、基材層は二軸方向に配向した積層構造物である。
【００１５】
▲３▼  上記▲２▼の合成紙の紙状層側に、更に、無機微細粉末を含有しない肉厚０．１〜２０μｍの透明な熱可塑性樹脂ラミネート層が設けられた構造の高い光沢の印刷が可能な合成紙（特公平４−６０４３７号公報、同１−６０４１１号公報、特開昭６１−３７４８号公報）、例えば、熱可塑性樹脂の二軸延伸フィルムを基材層とし、無機微細粉末を８〜６５重量％含有する熱可塑性樹脂の一軸延伸フィルムよりなる表面層と裏面層を有する複合フィルムを支持体とし、この支持体の表面層側に無機微細粉末を含有しない熱可塑性樹脂の透明フィルム層を設け、更に帯電防止機能を有するプライマー塗布量が設けられた合成紙（特開昭６１−３７４８号公報）、あるいは、熱可塑性樹脂フィルムの二軸延伸フィルムを基材層とし、この基材層の少なくとも片面に、無機微細粉末を８〜６５重量％の割合で含有する熱可塑性樹脂の一軸延伸フィルムよりなる紙状層と、熱可塑性樹脂フィルムの一軸延伸フィルムよりなる表面層とのラミネート物が備えられている合成紙であって、前記表面層の肉厚（ｔ）は、紙状層に存在する無機微細粉末の平均粒径を（Ｒ）としたとき、次式（２）を満足することを特徴とする複層樹脂フィルムよりなる合成紙（特公平１−６０４１１号公報）。
Ｒ≧ｔ≧（１／１０）×Ｒ        ・・・  （２）
この複層構造の合成紙▲３▼も、▲２▼の合成紙と同じくヒートシール層が表裏面に設けられたものであっても良い。
【００１６】
▲４▼  前記▲１▼〜▲３▼の合成紙の裏面に、４０〜１５０デニール、好ましくは５０〜１００デニールの経糸と緯糸とを、それぞれ２．５４ｃｍ当たり、５０〜１４０本、好ましくは６０〜１００本の割合で１本おきに交差させる平織法で織った坪量が５０〜２００ｇ／ｍ2 、好ましくは５０〜２００ｇ／ｍ2 の平織織布（ポンジー）を接着剤で貼着した複合フィルム（米国特許第５，４９４，７３５明細書）。
平織りの織布の経糸、緯糸の素材としては、ナイロン６、ナイロン６，６、ポリエチレンテレフタレート、木綿、レーヨン、ポリアクリロニトリル、ポリフッ化エチレン、ポリプロピレン、ポリフッ化ビニリデン等が利用できる。
【００１７】
接着剤としては、液状のアンカーコート剤、例えばポリウレタン系アンカーコート剤としては東洋モートン（株）製のＥＬ−１５０（商品名）またはＢＬＳ−２０８０Ａ（商品名）とＢＬＳ−２０８０Ｂ（商品名）との混合物が、ポリエステル系アンカーコート剤としては、同社製のＡＤ−５０３（商品名）が挙げられる。アンカーコート剤は、坪量が０．５〜２５ｇ／ｍ2 の範囲となるように塗布される。
【００１８】
また、エチレン・酢酸ビニル共重合体、低密度ポリエチレン、エチレン・（メタ）アクリル酸共重合体の金属塩（いわゆるサーリン）、塩素化ポリエチレン、塩素化ポリプロピレン等のホットメルト接着剤は、延伸樹脂フィルム製造時の延伸温度より低い融点を有する熱可塑性樹脂を用いる必要があり、前記延伸温度より高い温度で該ホットメルト接着剤を用いると延伸樹脂フィルムが収縮してしまうことがある。
【００１９】
前記アンカーコート剤で接着する場合は、織布または延伸樹脂フィルムのいずれかの面にアンカーコート剤を塗布し、ロールで加圧接着すればよく、ホットメルト接着剤を用いる場合は、織布または延伸樹脂フィルム上にダイより溶融フィルム状に押し出し、ラミネートし、ついで他方の織布もしくは延伸樹脂フィルムを圧着ロールで接着させてよく、また、織布シート製造時の加熱、加圧する短繊維を絡み合わせた不織布状物に溶融した接着剤フィルムをラミネートし、これに延伸樹脂フィルムを積層し、ロールで圧着して接着してもよい。
【００２０】
▲５▼  前記▲１▼〜▲３▼の合成紙の裏面に、前記接着剤を用いて不織布シートを貼着した複合合成紙（特公平３−７４１８０号公報）。
短繊維を絡み合せた不織布状物を加熱加圧して得られる繊維補強シートの製造方法は、特公昭３７−４９９３号公報、特開昭５３−１０７０４号公報、同５３−９０４０４号公報、同５３−１１９３０５号公報、同５３−１２２８０３号公報、同５６−１５５００号公報、同５７−２９７００号公報、同５７−３９２９９号公報、同５９−７０６００号公報、同５７−６１７９６号公報、同５７−１３９５９７号公報等に記載されるように公知である。
【００２１】
通常、この不織布シートはポリエチレン、ポリプロピレン、ポリアミド、ポリエステル等の熱可塑性樹脂の開繊した短繊維（繊維太さ０．２〜１５デニール、繊維長１〜２０ｍｍ）を水中に分散させた紙料を短網または長網もしくは円網抄紙機を用いて抄紙した後、１２０〜２７０℃の温度と５〜２００ｋｇ／ｃｍ2 の圧力をロール、プレスで抄造紙にかけることにより製造される。かかるシートは帝人（株）よりスパンボンド＃ユニセルの商品名（タイプとして、Ｂタイプ、ＢＴタイプ）で、出光石油化学工業（株）よりスパンボンド＃ジョルトＷＦの商品名で販売されている。
【００２２】
この抄造の際、水分散液中にパルプ状粒子を１０〜９０重量％の割合で配合させてもよい。パルプ状粒子の原料としては芳香族ポリアミド、芳香族ポリエステル等があげられる。また、ポリビニルアルコール繊維状バインダーやポリエチレン、ポリエステル、ポリアミド、ポリプロピレン等の熱可塑性樹脂粉末を短繊維結合剤として５〜３０重量％配合してもよい。更に、顔料、可塑剤、粘着調整剤、分散剤等を配合してもよい。
この不織布シートの坪量は１２〜８０ｇ／ｍ2 の範囲である。１２ｇ／ｍ2 未満ではカール防止に十分でない。また、８０ｇ／ｍ2 を越えてもよりカール防止効果の向上は望まれず、コスト高となる。
【００２３】
また、抄造紙により得られた不織布状物に熱可塑性樹脂の粉末を散布および／または熱可塑性樹脂シートを積層し、次いでこれを加熱加圧一体化して不織布シートを製造してもよい。粉末、シートの素材となる熱可塑性樹脂としては、ポリエチレン、ポリプロピレン、ポリ塩化ビニル、ポリ塩化ビニリデン、ポリスチレン、スチレン−ブタジエン−アクリルニトリル共重合体、ポリアミド、共重合ポリアミド、ポリカーボネート、ポリアセタール、ポリメチルメタアクリレート、ポリスルフォン、ポリフェニレンオキサイド、ポリエステル、共重合ポリエステル、ポリフェニレンスルフィド、ポリエーテルエステルケトン、ポリエーテルスルフォン、ポリエーテルイミド、ポリアミドイミド、ポリイミド、ポリウレタン、ポリエーテルエステル、ポリエーテルアミドおよびポリエステルアミドなどが挙げられ、これらは２種以上混合して用いることができる。
【００２４】
更に、不織布シートは、特公昭４８−３２９８６号公報に記載される製造方法により得られた不織布合成紙、即ち、少なくとも７５重量％が繊維用デニールの不規則に配置された結晶性の且つ配向した合成有機重合体のフィラメントから成るウェブを該フィラメントに対し非溶融性の加熱流体に露出することにより該フィラメントを空間的に間隔をおいて配置された多数の交叉点で自己接合せしめるに当たり、少なくとも大気圧の流体圧を持った流体に対する該露出を、本文で定義した臨界接合温度をＴｘとしてＴｘ（１±０．０３）℃の温度範囲内にある接合温度で行ないこの際該ウェブの温度をウェブの全三次元方向に亘りその温度変動が５℃以内になる如く一定に保ち、且つ該接合温度においてフィラメントの収縮を２０％以内に抑え且つフィラメントの複屈折の低下を５０％以内に抑えるのに十分なだけの軽い圧縮力下に該ウェブをおいてウェブの拘束を続け、しかる後に該フィラメントの収縮を防ぐのに十分な温度にまで該ウェブの温度を低下させた後に始めて該拘束力を取り去ることを特徴とするウェップを自己接合した不織布合成紙であってもよい。かかる不織布合成紙は、米国デュポン社より“タイベック”の商品名で販売されている。
【００２５】
延伸フィルム（合成紙）の素材となる熱可塑性樹脂としては、ポリオレフィン樹脂、例えば、ポリエチレン、ポリプロピレン、エチレン−プロピレン共重合体、ポリ（４−メチルペンテン−１）、また、ポリスチレン、ポリアミド、ポリエチレンテレフタレート、エチレン−酢酸ビニル共重合体の部分加水分解物、エチレン−アクリル酸共重合体およびその塩、塩化ビニリデン共重合体たとえば塩化ビニル−塩化ビニリデン共重合体、塩化ビニル−アクリル酸アルキルエステル共重合体、その他、およびこれらの混合物を例示することができる。これらの中でも耐水性、耐薬品性の面からポリプロピレン、ポリエチレンが好ましい。また、基材層にポリプロピレンを用いる場合は、延伸性を良好とするためポリエチレン、ポリスチレン、エチレン・酢酸ビニル共重合体等のポリプロピレンよりも融点が低い熱可塑性樹脂を３〜２５重量％配合するのがよい。
【００２６】
また、無機微細粉末としては、炭酸カルシウム、焼成クレイ、シリカ、けいそう土、タルク、酸化チタン、硫酸バリウム等、粒径が０．０３〜１６ミクロンのものが使用される。延伸倍率は縦、横方向とも４〜１０倍が好ましく、延伸温度は樹脂がホモポリプロピレン（融点１６４〜１６７℃）の場合は１５０〜１６２℃、高密度ポリエチレン（融点１２１〜１２４℃）の場合は１１０〜１２０℃、ポリエチレンテレフタレート（融点２４６〜２５２℃）の場合は１０４〜１１５℃である。また、延伸速度は５０〜３５０ｍ／分である。
【００２７】
延伸フィルムの空孔率が５％未満では、支持体の軽量化が乏しく、逆に空孔率が５０％を越えては、延伸フィルムの強度（引張強度、曲げ強度）が低くなり、実用的ではない。
延伸フィルムの肉厚は、２０〜７００μｍの範囲であり、２０μｍ未満では微多孔の合成紙を製造することが困難であり、７００μｍを越えては記録用紙のコストアップとなる。
【００２８】
これらの延伸フィルムの中でも、無機微細粉末および／または有機微細粉末を５〜４０重量％含有するプロピレン系樹脂二軸延伸フィルムの表面に、無機微細粉末を８〜６５重量％含有するプロピレン系樹脂一軸延伸フィルムが積層された合成紙がより強固なインクの抗剥離性を付与する。すなわち、該合成紙の一軸延伸フィルムの表面層より突出した無機微細粉末がプライマー塗工層に投錨するとともに、プライマーが一軸延伸フィルムの表面の亀裂に入りこみ、プライマー塗工層（ＩＩＩ）が支持体（Ｉ）に強固に密着するので、プライマー塗工層（ＩＩ）と密着性の良好なインク受容層（ＩＩＩ）に付着したソリッドインクが剥がれにくいものとなる。
この積層フィルムの表面層のＪＩＳ  Ｐ−８１１９によるベック平滑度は２，０００秒以下、好ましくは１００〜１，０００秒である。
【００２９】
（ＩＩ）プライマー塗工層：
支持体（Ｉ）とソリッドインク受容層（ＩＩＩ）の密着性を良好とし、かつ、インクジェット記録用紙の給排紙性を良好とするプライマー塗工層（ＩＩ）は、
（ａ）  次の単量体（ｉ）、（ｉｉ）および（ｉｉｉ）を共重合して得た重合体の三級窒素原子をカチオン化剤で四級化いた両性化物である、四級窒素含有アクリル系樹脂：                                        １００重量部に、
【化３】
0003943173.tif 000004
（ｉｉｉ）  他の疎水性ビニル単量体                ０〜２０重量％
〔ただし、各式中、Ｒ1 はＨまたはＣＨ3 、Ｒ2 は炭素数１〜１８のアルキル基、Ｒ3 およびＲ4 はそれぞれＨまたは炭素数１〜２のアルキル基、Ａは炭素数２〜６のアルキレン基である。〕
【００３０】
（ｂ）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                  ２０〜３００重量部
（ｃ）  ポリアミンポリアミドのエピクロルヒドリン付加物：２０〜３００重量部
の割合で配合された組成物の水溶液を支持体（Ｉ）の表面に塗布し、乾燥して得られたものである。
【００３１】
（ａ）成分である四級窒素含有アクリル系樹脂は、帯電防止に寄与するプライマ  ーであり、これについては特公平２−２９１０号公報に記載されている。
（ｉｉ）の単量体の例示としては、エチルアクリレート、プロピルアクリレート、ブチルアクリレート、カプリルアクリレート、ステアリルメタクリレート等を挙げることができる。
（ｉｉｉ）の疎水性ビニル単量体としては、スチレン、塩化ビニル等が利用できる。
【００３２】
（ｂ）成分のポリイミン系化合物は、接着力を強化するプライマーで、例えば、次の一般式
【化４】
0003943173.tif 000005
（式中、Ｒ5 〜Ｒ8 はそれぞれ独立に、Ｈ、炭素数が１〜２４のアルキル基若しくはアルケニル基、脂肪族環状炭化水素基又はベンジル基であり、ｍは０〜３００、ｎ、ｐ及びｑはそれぞれ１〜３００の数値を表わす。）
で示されるポリエチレンイミン、及びポリアミンポリアミドのエチレンイミン付加物、又は、これらのアルキル変性体、アルケニル変性体、ベンジル変性体、若しくは、脂肪族環状炭化水素変性体からなる群より選ばれたポリイミン系化合物および、ポリ（エチレンイミン−尿素）が挙げられる（特公平２−２９１０号、特開平１−１４１７３６号）。
【００３３】
（ｃ）成分のポリアミンポリアミド・エピクロルヒドリン付加物も、接着力を強化するプライマーで、かかるものとしては、炭素数３〜１０の飽和二塩基性カルボン酸とポリアルキレンポリアミンとからのポリアミドをエピクロルヒドリンと反応させて得られる水溶性で陽イオン性の熱硬化性樹脂である。このような熱硬化性樹脂の詳細については、特公昭３５−３５４７号公報に詳細に述べられている。
【００３４】
上記炭素数３〜１０の飽和二塩基性カルボン酸の具体例としては、炭素数４〜８のジカルボン酸、特にアジピン酸が挙げられる。
また、上記ポリアルキレンポリアミンの具体例としては、ポリエチレンポリアミン、特にエチレンジアミン、ジエチレントリアミン、トリエチレンテトラミンであり、就中ジエチレントリアミンである。
【００３５】
これらの成分の他に、炭酸ナトリウム、硫酸ナトリウム、亜硫酸ナトリウム、チオ硫酸ナトリウム、水酸化バリウム、メタ珪酸ナトリウム、ピロ燐酸ソーダ（Ｎａ4 Ｐ2 Ｏ7 ・１０Ｈ2 Ｏ）、トリポリ燐酸ソーダ（Ｎａ5 Ｐ3 Ｏ10・６Ｈ2 Ｏ）、第一燐酸ソーダ（ＮａＨ2 ＰＯ4 ・２Ｈ2 Ｏ）、カリ明礬（ＫＡｌ（ＳＯ4 ）2 ・１２Ｈ2 Ｏ）、アンモニウム明礬（Ａｌ（ＮＨ4 ）（ＳＯ4 ）2 ・１２Ｈ2 Ｏ）等の無機化合物を配合することができる。
【００３６】
これら（ａ）、（ｂ）、（ｃ）成分は、通常、固形分量が一般に０．１〜１０重量％、好ましくは０．１〜５重量％の濃度の水溶液（塗工剤）として用いられる。
また、プロピレン系樹脂フィルムへの塗布量は、固形分量で一般に０．００５〜１０ｇ／ｍ2 、好ましくは０．０２〜５ｇ／ｍ2 の範囲である。
プライマーの塗布方法としては、ロール、ブレード、エアーナイフ、サイズプレス等の通常の塗布方式を採用することができる。
【００３７】
これら（ａ）、（ｂ）および（ｃ）成分の割合は、（ａ）の窒素含有アクリル系樹脂１００重量部に対し、（ｂ）のポリイミン系化合物が２０〜３００重量部、好ましくは、２０〜１００重量部、（ｃ）のポリアミンポリアミドのエピクロルヒドリン付加物が２０〜３００重量部、好ましくは３５〜２００重量部である。これらの組成を保つことにより、ホットメルト型インクジェット記録用紙の帯電防止性が保持され、インク受容層（ＩＩＩ）と支持体（Ｉ）の密着力が高いものとなる。
【００３８】
（ＩＩＩ）インク受容層：
インク受容層は、スチレン・無水マレイン酸共重合体、スチレン・アクリル酸アルキルエステル共重合体、ポリビニルアルコール、シラノール基を含むエチレン・ビニルアルコール共重合体、ポリビニルピロリドン、エチレン・酢酸ビニル共重合体、メチルエチルセルロース、ポリアクリル酸ソーダ、でんぷん、ポリエチレンポリアミン、ポリエステル、ポリアクリルアミド、ビニルピロリドン・酢酸ビニル共重合体、カチオン変性ポリウレタン樹脂、第３級窒素含有アクリル系樹脂（特開昭６２−１４８２９２号公報）等の樹脂をバインダーとし、これにインクの密着性を良好とするために合成シリカ、アルミナヒドロゾル、タルク、炭酸カルシウム、クレイ、酸化チタン、酸化亜鉛あるいは中空型メラミン樹脂フィラー、中空ポリスチレンフィラー等のプラスチックピグメントを配合したもので、必要により更にインクセット剤、紫外線吸収剤、界面活性剤等が配合されたものである。バインダー樹脂は、８〜６０重量％、好ましくは１０〜４０重量％、ピグメントは９２〜４０重量％、好ましくは９０〜６０重量％用いられる。
【００３９】
ピグメントは、ベタ印刷を良好とするために２種以上併用するのが好ましく、ＪＩＳ  Ｋ−５１０１に準じて測定した吸油量が６０〜１００ｍｌ／１００ｇのもの、例えば炭酸カルシウム等をピグメント中３０〜６０重量％、吸油量（ＪＩＳ  Ｋ−５１０１）が１５〜６０ｍｌ／１００ｇのもの、例えばタルク、クレイ、酸化チタン、酸化亜鉛等をピグメント中７０〜４０重量％用いるとよい。
【００４０】
インクセット剤としては、ポリエチレンイミンの３級アンモニウム塩、４級アンモニウム基を共重合成分として含むアクリル共重合体、ポリアミンポリアミドのエピクロルヒドリン付加物等が挙げられる。
支持体へのインク受容層の形成は、上記成分を含有する塗工剤を支持体（Ｉ）の表面に形成されたプライマー塗工層（ＩＩ）側に５〜５０ｇ／ｍ2 、好ましくは５〜３０ｇ／ｍ2 （固型分量）の割合で塗布し、乾燥させることにより得られる。
必要により乾燥した塗工層の表面にスーパーカレンダー処理を行って塗工層（インク受容層）を平滑にする。
【００４１】
ホットメルト型インク：
ホットメルト型インクは、５〜３０℃の温度では固体（ソリッド）状態で、５０〜１５０℃、好ましくは７０〜１３５℃の温度で溶融するホットメルト型インクで、業界ではソリッドインク、或いはフェーズチェンジインクとも呼ばれ、一般的には、ポリエステル、ポリアミド、ポリ酢酸ビニル、ポリシリコン、クマロン樹脂、パラフィンワックス、エチレン・酢酸ビニル共重合体、エチレン・メタクリル酸共重合体の金属塩（Ｋ、Ｚｎ、Ｎａ、Ａｌ等）、エチレン・アクリル酸アルキルエステル共重合体（アルキル基の炭素数は１〜４）、脂肪酸誘導体等の融点が５０〜１５０℃の一種または２種以上の熱溶融性固体物質に、油溶性染料を０．１〜１５重量％、好ましくは１〜８重量％の含有させたものである。更に必要により界面活性剤、可塑剤、防錆剤、紫外線吸収剤、有機溶剤、酸化防止剤、粘度低下防止剤等が配合される（前述の特許公報群参照）。インク中の熱溶融性固体物質の含有量は、３０〜９９重量％用いられる。
【００４２】
前記脂肪酸誘導体としては、例えば、ステアリン酸、アラキン酸、ベヘン酸、リグノセリン酸、セロチン酸、モンタン酸、メリシン酸、脂肪酸アミド、Ｎ−置換脂肪酸アミド、グリセライドなどから選ばれる少なくとも１種または２種以上を混合して用いることができる。脂肪酸アミドとしては、ラウリン酸アミド、ステアリン酸アミド、オレイン酸アミド、エルカ酸アミド、リシノール酸アミド、ステアリン酸エステルアミド、パルミチン酸アミド、ベヘン酸アミド、ブラシジン酸アミドなどから選ばれる少なくとも１種または２種以上を混合して用いることができる。Ｎ−置換脂肪酸アミドとしてＮ，Ｎ’−２−ヒドロキステアリン酸アミド、Ｎ，Ｎ’−エチレンビスオレイン酸アミド、Ｎ，Ｎ’−キシレンビスステアリン酸アミド、ステアリン酸モノメチロールアミド、Ｎ−オレイルステアリン酸アミド、Ｎ−ステアリルステアリン酸アミド、Ｎ−オレイルパルミチン酸アミド、Ｎ−ステアリルエルカ酸アミド、Ｎ，Ｎ’−ジオレイルアジピン酸アミド、Ｎ，Ｎ’−ジオレイルセバシン酸アミド、Ｎ，Ｎ’−ジステアリルイソフタル酸アミドなどから選ばれる少なくとも１種または２種以上を混合して用いることができる。グリセライドとしては、硬化ひまし油、部分水添加ひまし油、大豆油の極度硬化油、ナタネ油の極度硬化油、植物性極度硬化油などから選ばれる少なくとも１種または２種以上を混合して用いることができる。
【００４３】
油溶解性染料（Ｓｏｌｖｅｎｔ  Ｄｙｅ）としては、具体的には、次に述べるようなものがある。
＜マゼンタ染料＞  ＭＳ  Ｍａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上三井東圧社製：商品名）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮ  ＳＯＴ  Ｐｉｎｋ−１、ＳＰＩＲＯＮ  Ｒｅｄ  ＧＥＨ  ＳＰＥＣＩＡＬ（以上保土谷化学社製：商品名）、ＲＥＳＯＬＩＮ  Ｒｅｄ  ＦＢ  ２００％、ＭＡＣＲＯＬＥＸ  Ｒｅｄ  ＶｉｏｌｅｔＲ、ＭＡＣＲＯＬＥＸ  ＲＯＴ５Ｂ（以上バイエルジャパン社製：商品名）、ＫＡＹＡＳＥＴ  Ｒｅｄ  Ｂ、ＫＡＹＡＳＥＴＲｅｄ  １３０、ＫＡＹＡＳＥＴＲｅｄ  ８０２（以上日本化薬社製：商品名）、ＰＨＬＯＸＩＮ、ＲＯＳＥ  ＢＥＮＧＡＬ、ＡＣＩＤ  Ｒｅｄ（以上ダイワ化成社製：商品名）、ＨＳＲ−３１、ＤＩＡＲＥＳＥＮ  Ｒｅｄ  Ｋ（以上三菱化学社製：商品名）、Ｏｉｌ  Ｒｅｄ（ＢＡＳＦジャパン社製：商品名）等。
【００４４】
＜シアン染料＞  ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上三井東圧社製：商品名）、ＡＩＺＥＮ  ＳＯＴ  Ｂｌｕｅ−４（保土谷化学社製：商品名）、ＲＥＳＯＬＥＮ  ＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳ  ＳＵＰＲＡＴＵＲＱ．Ｂｌｕｅ  Ｚ−ＢＧＬ、ＳＩＲＩＵＳ  ＳＵＰＲＡ  ＴＵＲＱ．ＢｌｕｅＢＦ−ＬＬ３３０％（以上バイエルジャパン社製：商品名）、ＫＡＹＡＳＥＴＢｌｕｅ  ＦＲ、ＫＡＹＡＳＥＴ  Ｂｌｕｅ  Ｎ、ＫＡＹＡＳＥＴ  Ｂｌｕｅ８１４、Ｔｕｒｑ．Ｂｌｕｅ  ＧＬ−５  ２００、Ｌｉｇｈｔ  Ｂｌｕｅ  ＢＧＬ−５  ２００（以上日本化薬社製：商品名）、ＤＡＩＷＡ  Ｂｌｕｅ  ７０００、Ｏｌｅｏｓｏｌ  Ｆａｓｔ  Ｂｌｕｅ  ＧＬ（以上ダイワ化成社製：商品名）、ＤＩＡＲＥＳＩＮ  Ｂｌｕｅ  Ｐ（三菱化学社製：商品名）、ＳＵＤＡＮＢｌｕｅ  ６７０、ＮＥＯＰＥＮ  Ｂｌｕｅ  ８０８、ＺＡＰＯＮ  Ｂｌｕｅ８０６（以上ＢＡＳＦジャパン社製：商品名）等。
【００４５】
＜イエロー染料＞  ＭＳ  Ｙｅｌｌｏｗ  ＨＳｍ−４１、Ｙｅｌｌｏｗ  ＫＸ−７、Ｙｅｌｌｏｗ  ＥＸ−２７（以上三井東圧社製：商品名）、ＡＩＺＥＮ  ＳＯＴ  Ｙｅｌｌｏｗ−１、ＡＩＺＥＮ  ＳＯＴ  Ｙｅｌｌｏｗ−３、ＡＩＺＥＮ  ＳＯＴ  Ｙｅｌｌｏｗ−６（以上保土谷化学社製：商品名）、ＭＡＣＲＯＬＥＸ  Ｙｅｌｌｏｗ  ６Ｇ、ＭＡＣＲＯＬＥＸ  ＦＬＵＯＲ．Ｙｅｌｌｏｗ  １０ＧＮ（以上バイエルジャパン社製：商品名）、ＫＡＹＡＳＥＴ  ＹｅｌｌｏｗＳＦ−Ｇ、ＫＡＹＡＳＥＴ  Ｙｅｌｌｏｗ２Ｇ、ＫＡＹＡＳＥＴ  Ｙｅｌｌｏｗ  Ａ−Ｇ、ＫＡＹＡＳＥＴ  Ｙｅｌｌｏｗ  Ｅ−Ｇ（以上日本化薬社製：商品名）、ＤＡＩＷＡ  Ｙｅｌｌｏｗ  ３３０ＨＢ（ダイワ化成社製：商品名）、ＨＳＹ−６８（三菱化学社製：商品名）、ＳＵＤＡＮ  Ｙｅｌｌｏｗ  １４６、ＮＥＯＰＥＮ  Ｙｅｌｌｏｗ  ０７５（ＢＡＳＦジャパン社製：商品名）等。
【００４６】
＜ブラック染料＞  ＭＳ  Ｂｌａｃｋ  ＶＰＣ（三井東圧社製：商品名）、ＡＩＺＥＮ  ＳＯＴ  Ｂｌａｃｋ−１、ＡＩＺＥＮ  ＳＯＴ  Ｂｌａｃｋ−５（以上保土谷化学社製：商品名）、ＲＥＳＯＲＩＮ  Ｂｌａｃｋ  ＧＳＮ  ２００％、ＲＥＳＯＲＩＮ  ＢｌａｃｋＢＳ（以上バイエルジャパン社製：商品名）、ＫＡＹＡＳＥＴ  Ｂｌａｃｋ  Ａ−Ｎ（日本化薬社製：商品名）、ＤＡＩＷＡ  Ｂｌａｃｋ  ＭＳＣ（ダイワ化成社製：商品名）、ＨＳＢ−２０２（三菱化学社製：商品名）、ＮＥＰＴＵＮＥ  Ｂｌａｃｋ  Ｘ６０、ＮＥＯＰＥＮ  ＢｌａｃｋＸ５８（以上ＢＡＳＦジャパン社製：商品名）等。
【００４７】
ホットメルト型インクジェット記録装置：
ホットメルト型インクジェット記録装置についても、数多くの特許が出願されており、実用化されている（特公表３−５０１４７０号、特開平２−２９９８５１号、特開平５−２０２３２７号、特開平７−１３３４５１号、同８−１１３００号、米国特許第５４５９５０１明細書、米国特許第５１７０１８７明細書、米国特許第５３７１５２７明細書、英国特許第３２２１１４７１号明細書、特開昭６２−１３５３７５号、特開平７−２５７０１３号、同７−１８６５１８号、特公表３−５０４１７０号などの公報等）。市販品としては、データプロダクト社製のホットメルトドロップデマンドプリンタＳＩ−４８０、日立工機（株）製のソリッドインクジェットカラープリンタＪＯＬＴ、ソニーテクトロニクス（株）製のＰｈａｓｅｒ３００ＪＳ等が挙げられる。
【００４８】
図１にホットメルト型インクジェットカラープリンタの一例を示す。図中、１はカラープリンタ装置、２はインクパック、３はインクカセット、４はインクローダー、５は固形インク、６はプリントヘッド、７は用紙カセット、８は記録用紙、９はヘッドキャレッジ、１０は用紙ピックローラー、１１は用紙送りモーター、１２は用紙送りベルト、１３は印刷済用紙、１４は用紙受け、１５は制御基盤、１６はヘッド送りモーターである。
【００４９】
図２は、プリントヘッド６のノズルの部分断面図を示す。図中、１７はインク温度制御用ヒータ、１９は、シアン、マゼンタ、イエロー等のカラーインク噴射ノズル、２０はフット（ＰＺＴ変位伝達機構）、２１はＰＺＴである。
この図２のノズルにおいて、墨インク用プリントヘッド１８’と、シアン、マゼンタ、イエロー用のプリントヘッド１９’は下と上にそれぞれ重ねられ、底にあるインク温度制御用ヒータ１７でそれぞれのヘッド１８’、１９’を暖め、固形インクを溶融粘度約１０ｍＰａ・Ｓの液体インクにし、加圧室３１に供給される。ＰＺＴ（ピエゾセラミック）アクチェエータ２１を用いて加圧室３１のダイアフラムに微少変位を与え、インク室内へのインクの微少吸入とノズル１８、１９から液滴として用紙上に噴射される。
【００５０】
プリンタ装置１を用いての印刷は、プリンタの前面にある用紙カセット７に収納されているインクジェット記録用紙８を用紙ピックローラ１０により一枚一枚引き出され、モーター１１で回転する用紙送りベルト１２に用紙は吸着され、プリントヘッド６の前面を通過しながら印刷され、前記用紙送りベルトにより用紙受け１４に印刷面が下になるように印刷された用紙１３は積み上げられる。
【００５１】
インクの補充は、インクカセット３の上方からインクパック２内に入っているインクペレットをインクカセット３中に入れる。プリントヘッド６は、ヘッドキャレッジ９によって左右に移動可能であり、キャリッジ９に載っているプリントヘッド６（１８’、１９’）にはシアン、マゼンタ、イエローのそれぞれ十六本のノズルを一列に並べたノズル組一本１９とブラック（墨）ノズル組一本１８が載っている。
【００５２】
印刷：
本発明のホットメルト型インクジェット記録用紙はそれ自身耐水性を有し、屋外での使用も可能である。又、記録用紙の支持体は延伸フィルムであり、腰強度が高く、かつ、プライマー塗工層が帯電防止性を有するので給排紙操作が良好である。
更に、特殊組成のプライマー塗工層（ＩＩ）が存在する故に、インク受容層（ＩＩＩ）と支持体（Ｉ）との密着性に優れるので、印刷インクの密着性が強固であり、印刷表面を指でこすったり、印刷された用紙を折り畳んでも、印刷が剥れることはない。
【００５３】
【実施例】
以下、実施例により本発明を更に詳細に説明する。
支持体（Ａ）の製造例
（例１）
（１）  ＭＦＲ１．０ｇ／１０分のポリプロピレン８１重量％に、高密度ポリエチレン３重量％及び平均粒径１．５μｍの炭酸カルシウム１６重量％を混合した組成物（Ａ）を２７０℃に設定した押出機にて混練した後、シート状に押し出し、冷却装置により冷却して、無延伸シートを得た。そして、このシートを１４０℃の温度にまで再度加熱した後、縦方向に５倍延伸した。
（２）  ＭＦＲが４．０ｇ／１０分のポリプロピレン５４重量％と、平均粒径１．５μｍの炭酸カルシウム４６重量％を混合した組成物（Ｂ）を別の押出機にて混練させた後、これをダイよりシート状に押し出し、これを（１）の５倍延伸フィルムの両面に積層し、三層構造の積層フィルムを得た。次いで、この三層構造の積層フィルムを６０℃まで冷却した後、再び約１６０℃の温度にまで加熱して、テンターを用いて横方向に７．５倍延伸し、１６５℃の温度でアニーリング処理して、６０℃の温度にまで冷却し、コロナ放電処理した後、耳部をスリットして三層構造（一軸延伸／二軸延伸／一軸延伸）の、肉厚１１０μｍ（Ｂ／Ａ／Ｂ＝２５μｍ／６０μｍ／２５μｍ）、白色度９６％、不透明度９４％の合成紙を得た。また、各層の空孔率は、（Ｂ／Ａ／Ｂ＝３０％／３３．７％／３０％）であった。又、この合成紙の表面層（Ｂ）のベック平滑度（ＪＩＳ  Ｐ−８１１９）は５７０秒であった。
【００５４】
（例２）
（１）  ＭＦＲ０．８ｇ／１０分のポリプロピレン８１重量％に、高密度ポリエチレン３重量％及び平均粒径１．５μｍの炭酸カルシウム１６重量％を混合し、２７０℃に設定した押出機にて混練後、シート状に押し出し、冷却装置により冷却して、無延伸シートを得た。そして、このシートを再度加熱した後、縦方向に５倍延伸した。
【００５５】
（２）  ＭＦＲが４．０ｇ／１０分のポリオレフィン５３重量％と、マレイン酸含量が０．５重量％のマレイン酸変性ポリプロピレン５重量％と平均粒径１．５μｍの炭酸カルシウム４２重量％とを混合した組成物（Ａ）を、２７０℃に設定した押出機により溶融混練したものと、ＭＦＲ４．０ｇ／１０分のポリプロピレン５５重量％と平均粒径１．５μｍの炭酸カルシウム４５重量％とを混合した組成物（Ｂ）を２７０℃に設定した別の押出機で溶融混練したものとダイ内で積層し、上記（１）にて得られた縦方向５倍延伸シートの両面に共押出した。
【００５６】
前記五層積層物を１６０℃の加熱オーブン中で、横方向に７．５倍の延伸を行い、ついで１６３℃でアニーリング処理し、コロナ放電処理して、五層の構造（Ｂ／Ａ／Ｃ／Ａ／Ｂ）のフィルムからなる肉厚８０μｍ（１７／３／４０／３／１７μｍ）の合成紙を得た。Ｂ層の密度は１．０４ｇ／ｃｍ3 、ベック平滑度は１７０秒であった。また、各層の空孔率は、１４．９％／１４．９％／２６．４％／１４．９％／１４．９％であった。
【００５７】
プライマー塗工剤の製造例
（例３）
下記の組成の塗工剤を用いた。
（ａ）  次のユニットの三元共重合体                        ０．５重量％
【化５】
0003943173.tif 000006
２８モル％
−ＣＨ2 −ＣＨ2 −ＣＯＯＣ4 Ｈ4                   ５６モル％
−ＣＨ2 −ＣＨ2 −ＣＯＯＣ18Ｈ37                  １６モル％
（ｂ）  ブチル化変性ポリエチレンイミン                    ０．３重量％
（ｃ）  水溶性ポリアミンポリアミドのエピクロルヒドリン付加物（日本ＰＭＣ（株）製「ＷＳ−５７０：商品名」）                        ０．５重量％
（ｄ）  水                                                残余
【００５８】
（例４）
下記の組成の塗工剤を用いた。
（ａ）  次のユニットの四元共重合体                        １．５重量％
【化６】
0003943173.tif 000007
３４モル％
−ＣＨ2 −ＣＨ2 −ＣＯＯＣ4 Ｈ9                           ４６モル％
【００５９】
【化７】
0003943173.tif 000008
８モル％
【化８】
0003943173.tif 000009
１２モル％
【００６０】
（ｂ）  下記の製法で得たブチル化変性ポリエチレンイミン    ０．２重量％
攪拌機、還流冷却器、温度計及び窒素ガス導入口を備えた四つ口フラスコ内に、日本触媒（株）製ポリエチレンイミン“エポミン  Ｐ−１０００”（商品名；重合度１６００）の２５重量％水溶液１００部、ｎ−ブチルクロライド１０部及びイソプロピルアルコール１０部を入れて、窒素気流下で攪拌し、８０℃の温度で２０時間変性反応を行って２０．８重量％濃度のブチル変性ポリエチレンイミン水溶液を得た。
【００６１】
（ｂ’）  ポリアミンポリアミドのエチレンイミン付加物（ＢＡＳＦ社製ポリミンＳＮ）                                                  ０．３重量％
（ｃ）  水溶性ポリアミンポリアミドのエピクロルヒドリン付加物（ＷＳ−５７０）                                                  ０．５重量％
（ｄ）  水                                                残余
【００６２】
（例５）
下記の組成の塗工剤を用いた。
（ａ）  例３の（ａ）成分の第四級窒素含有アクリル系樹脂    ０．５重量％
（ｂ）  下記の製法で得たシクロペンチル化変性エチレンイミン系重合体
０．１重量％
【００６３】
攪拌機、還流冷却器、温度計及び窒素ガス導入口を備えた四つ口フラスコ内に、日本触媒（株）製ポリエチレンイミン“エポミン  Ｐ−１０００”（商品名；重合度１６００）の２５重量％水溶液１００部、シクロペンチルクロライド１３部及びイソプロピルアルコール１０部を入れて、窒素気流下で攪拌し、８０℃の温度で２０時間変性反応を行って２０．８重量％濃度のシクロペンチル変性ポリエチレンイミン水溶液を得た。
【００６４】
（ｂ’）  ポリアミンポリアミドのエチレンイミン付加物（ＢＡＳＦ社商品名ポリアミンＳＮ）                                                            ０．３重量％
（ｃ）  ポリアミンポリアミド・エピクロルヒドリン付加物（ＷＳ−５７０）
０．５重量％
（ｄ）  水                                                        残余
【００６５】
インク受容層塗工剤の製造例
（例６）
表１のインク受容層組成の欄に示す固型分割合の塗工剤を用いた。なお、塗工剤は水で分散されており、固型分濃度を水で５５重量％に調製した。
用いたピグメント、樹脂バインダー、インクセット剤は次のものを用いた。
珪藻土            ：  吸油量  ４２ｍｌ／１００ｇのもの
軽質炭酸カルシウム：  吸油量  ６３ｍｌ／１００ｇのもの
シリカ            ：  吸油量２６３ｍｌ／１００ｇのもの
クレー            ：  吸油量  ４６ｍｌ／１００ｇのもの
ＰＰ              ：  プラスチックピグメント（アクリル・スチレン共重合体の中空粒子）
バインダー１      ：  三井東圧（株）のアクリル酸エステル系樹脂エマルジョン“ボンロンＳ−２８２”（商品名）を用いた。
バインダー２      ：  コニシ（株）のスチレン・アクリル酸アルキルエステル共重合体エマルジョン“ＳＰ−２２０”（商品名）を用いた。
インクセット剤    ：  ポリアミン・ポリアミドのエピクロルヒドリン付加物
【００６６】
【実施例１】
例１の合成紙の表裏面に、例３のプライマー塗工層を固型分量で各々０．２ｇ／ｍ2 となるように塗布し、６５℃で乾燥した。
乾燥したプライマー層の一方の面に、表１に示す組成のインク受容層用塗工剤を固型分量が１０ｇ／ｍ2 となる量塗布し、１００℃で乾燥してインク受容層／プライマー塗工層／合成紙／プライマー塗工層の構造のインクジェット記録用紙を得た。
【００６７】
このインクジェット記録用紙に、ソニーテクトロニクス（株）製のフェイズ・チェンジ・インクジェット方式のカラープリンタ“Ｐｈａｓｅｒ  ３００ＪＳ”（商品名）を用い、ホットメルト型インクとして同社の墨インク（０１６−１１２３−００）、シアンインク（０１６−１１２４−００）、マゼンタインク（０１６−１１２５−００）およびイエローインク（０１６−１１２６−００）を用い、インク溶解温度（７８〜８５℃）で噴射させ、インクジェット印刷を行った。
【００６８】
（評価）
（１）ベタ均一印刷性：
イエロー、マゼンタ、シアン、ブラックのカラーインクで発色させたベタ部分について倍率１００倍の光学顕微鏡で均一度合を観察し、目視で下記の３段階に評価した。
◎  ：  ベタ部分に抜けが無く均一。
○  ：  ベタ部分に若干の均一抜けあるいが、実用上は問題ない。
×  ：  ベタ部分にかなりの白抜けあり、実用上問題である。
【００６９】
（２）インク密着性：
印刷面にニチバン（株）製の粘着テープ商品名「セロテープ  ＬＰ−２４」を張り付け、玉状にしたガーゼで軽く押しながら５回擦り、素早くテープを剥離してインキ接着性を評価した。
インクの密着性を次の５段階で評価した。
○；全くインクが剥離しない（実用上問題ない）。
△；僅かな部分のインクが剥離した（実用上問題ない）。
×；剥離部分が２５〜５０％程度であった。
【００７０】
（３）折り畳み時の印刷の剥れ部の有無：
印刷された記録用紙を８つ折りし、開いて折り目部分の印刷インクが剥がれていないか否か調査した。
○・・・剥れなし。
×・・・剥れあり。
【００７１】
（４）記録用紙の印刷時の熱収縮の有無：
２％以上の熱収縮があったものを不良（×）、熱収縮が２％未満で問題がないものを良好（○）とした。
（５）給排紙性：
連続して記録用紙１，０００枚をホットメルト型インクジェットプリントする際の用紙の詰まった回数を示す。
【００７２】
【実施例２〜９】
合成紙、プライマー塗工剤、インク受容層塗工剤およびその塗工量を表１のように変更する他は実施例１と同様にしてインクジェット記録用紙を製造し、評価した。
結果を表１に示す。
【００７３】
【比較例１】
実施例１において、プライマー塗工層を設けずに、直接、合成紙上にインク受容層を設ける他は同様にして記録用紙を製造し評価した。
結果を表１に示す。
【００７４】
【表１】
0003943173.tif 000010
【００７５】
【発明の効果】
インクの密着力が良好で、かつ、給排紙性の優れたホットメルト型インクジェット記録用紙である。
印刷された用紙は耐水性に優れるので屋外ポスター、ＣＡＤ用紙としても有用である。
【図面の簡単な説明】
【図１】ホットメルト型インクジェットプリンタの一例を示す平面概略図である。
【図２】プリントヘッドのノズル部分の断面概略図である。
【符号の説明】
１  カラープリンター装置
２  インクパック
３  インクカセット
４  インクローダー
５  固形インク
６  プリントヘッド
７  用紙カセット
８  記録用紙
９  ヘッドキャレッジ
１０  用紙ピックローラー
１１  用紙送りモーター
１２  用紙送りベルト
１３  印刷済用紙
１４  用紙受
１５  制御基盤
１６  ヘッド送りモーター
１７  インク温度制御用ヒーター
１８  墨インク用ノズル
１８’墨インク用プリントヘッド
１９  シアン、マゼンタ、イエロー等のカラーインク用ノズル
１９’シアン、マゼンタ、イエロー等のカラーインク用プリントヘッド
２０  オリフィス
２１  フット（ＰＺＴ変位伝達機構）
２２  ＰＺＴアクチュエータ
３１  加圧室
【図１】
0003943173.tif 000012
【図２】
0003943173.tif 000013